(57)【要約】【課題】ＲＣ−コーテイング紙が典型的なインキ受容層用の支持体として使用される場合の乾燥状態における不充分な付着性の問題を改善しそしてインキジェット印刷後の乾燥時間を短縮すること。【解決手段】樹脂コーテイング紙支持体およびインキ受容層を含んでなり、該支持体と該インキ受容層との間に結合剤およびカチオン性無機顔料を含んでなる付着促進層が存在することを特徴とする改良されたインキジェット記録材料を開示する。【選択図】　　　なし【特許請求の範囲】
【請求項１】
樹脂コーテイング紙支持体およびインキ受容層を含んでなり、該支持体と該インキ受容層との間に結合剤およびカチオン性無機顔料を含んでなる付着促進層が存在することを特徴とするインキジェット記録材料。
【請求項２】
該カチオン性無機顔料が酸化アルミニウム類、水酸化アルミニウム類、アルミナ水和物、珪酸アルミニウム類、およびカチオン的に改質されたシリカ類よりなる群から選択される請求項１に記載のインキジェット記録材料。
【請求項３】
該カチオン性無機顔料がベーム石である請求項２に記載のインキジェット記録材料。
【請求項４】
該付着促進層の乾燥厚さが１〜８ｇ／ｍ２の間である請求項１〜３のいずれかに記載のインキジェット記録材料。
【請求項５】
該付着促進層中の顔料／結合剤比が１：４〜１０：１の間である請求項１〜４のいずれかに記載のインキジェット記録材料。
【請求項６】
該インキ受容層が１種もしくはそれ以上の重合体だけを実質的に含んでなる請求項１〜５のいずれかに記載のインキジェット記録材料。
【請求項７】
該１種もしくはそれ以上の重合体がゼラチン、ポリビニルアルコールおよび誘導体、ポリビニルピロリドンおよび誘導体、セルロースエーテル類および誘導体、ポリウレタン類、並びにポリエチレンオキシド類よりなる群から選択される請求項６に記載のインキジェット記録材料。
【請求項８】
該インキ受容層が１種もしくはそれ以上の顔料および１種もしくはそれ以上の重合体結合剤を含有する請求項１〜５のいずれかに記載のインキジェット記録材料。
【請求項９】
該顔料が酸化アルミニウム類、水酸化アルミニウム類、アルミナ水和物、珪酸アルミニウム類、およびカチオン的に改質されたシリカ類よりなる群から選択される請求項８に記載のインキジェット記録材料。
【請求項１０】
該インキ受容層がカチオン性重合体媒染剤をさらに含んでなる請求項１〜９のいずれかに記載のインキジェット記録材料。
【請求項１１】
該重合体媒染剤がポリ（ジアリルジメチルアンモニウムクロリド）である請求項１０に記載のインキジェット記録材料。
【請求項１２】
該樹脂コーテイング紙支持体が１つもしくはそれ以上の下塗り層を担持する請求項１〜９のいずれかに記載のインキジェット記録材料。
【発明の詳細な説明】
【０００１】
【発明の属する技術分野】
本発明はインキジェット印刷用の改良された記録要素に関する。
【０００２】
【従来の技術】
大多数の用途では、印刷はインキを担持する組版と一般的には普通紙であるインキ−受容材料との加圧接触により進行する。最も頻繁に使用されるインパクト印刷技術は、適当な受容体上の親油性インキの選択的受容性に基づく平版印刷として知られる。しかしながら、最近ではいわゆる非インパクト印刷システムにより従来の加圧接触印刷が特殊な用途に関してはある程度代替されてきた。概論は例えば書籍　”Ｐｒｉｎｃｉｐｌｅｓ　ｏｆ　Ｎｏｎ　Ｉｍｐａｃｔ　Ｐｒｉｎｔｉｎｇ”　ｂｙ　Ｊｅｒｏｍｅ　Ｌ．　Ｊｏｈｎｓｏｎ　（１９８６），　Ｐａｌａｔｉｎｏ　Ｐｒｅｓｓ，　Ｉｒｖｉｎｅ，　ＣＡ　９２７１５，　ＵＳＡに示されている。非インパクト印刷技術の中では、インキジェット印刷がその簡単さ、便利さおよび低価格の理由から人気のある技術となった。特に、印刷される物体の限定された版が要求される場合には、インキジェット印刷が好ましい技術になっている。インキジェット印刷技術における進歩および傾向に関する最近の概論は　Ｈｕｅ　Ｐ．　Ｌｅにより　Ｊｏｕｒｎａｌ　ｏｆ　Ｉｍａｇｉｎｇ　Ｓｃｉｅｎｃｅ　ａｎｄ　Ｔｅｃｈｎｏｌｏｇｙ　Ｖｏｌ．　４２　（１），　Ｊａｎ／Ｆｅｂｒ　１９９８に示されている。インキジェット印刷では、インキ流体の小滴がインキ受容体表面上に、印刷装置と受容体との間の物理的接触なしに、直接衝突する。印刷装置が印刷データを電子的に貯蔵しそして小滴を像通りに射出するための機構を調節する。印刷は印刷ヘッドを紙を越えてまたは逆に動かすことにより行われる。インキジェット印刷機に関する初期の特許には、ＵＳ３，７３９，３９３、ＵＳ３，８０５，２７３およびＵＳ３，８９１，１２１が包含される。インキ小滴の噴射は数種の方法で行うことができる。第一のタイプの方法では、圧力波パターンを適用することにより連続的な小滴流が形成される。この方法は連続的インキジェット印刷として知られる。第一の態様では、小滴流は静電的に荷電され偏向されそして再収集された小滴と未荷電のままでありそれらの方向が偏向されず且つ像を形成する小滴とに分割される。或いは、荷電され偏向された流が像を形成しそして未荷電の偏向されないジェットが再収集される。連続的インキジェット印刷のこの変法では、数本のジェットが異なる角度に偏向されそしてそれにより像を記録する（多偏向システム）。第二の方法によると、インキ小滴は「オンデマンド」（「ＤＯＤ」または「ドロップ・オンデマンド」法）で作製することができ、それにより印刷装置が小滴をそれらが受容体上での像形成で使用される場合にのみ噴出させ、それにより小滴荷電、偏向ハードウエア、およびインキ再収集の複雑さを回避する。ドロップ・オンデマンドで、圧電変換器の機械的動作により作成される圧力波により（いわゆる「圧電法」）または個別の熱刺激により（いわゆる「バブルジェット」法もしくは「サーマルジェット」法）、インキ小滴を製造することができる。インキジェット用のインキ組成物は典型的には下記の成分を包含する：染料または顔料、水および／または有機溶媒、湿潤剤、例えばグリコール類、洗剤、濃稠化剤、重合体結合剤、防腐剤など。そのようなインキの最適な組成は使用するインキ噴射方法および印刷しようとする基質の性質に依存することは容易に理解されよう。インキ組成物は概略以下のように分類することができる：
−水をベースとしたもの、乾燥機構は吸収、浸透および蒸発を含む、
−油をベースとしたもの、乾燥機構は吸収および浸透を含む、
−溶媒をベースとしたもの、乾燥機構は主として蒸発を含む、
−熱溶融または相変化：インキ賦形剤は噴出温度において液体であるが室温において固体である、乾燥は固化により代替される、
−紫外線硬化性、乾燥は重合により代替される。
インキ−ジェット記録要素中のインキ−受容層は下記の種々の厳格な条件に合致しなければならないことが知られている：
−ドットが流出せず且つ高い光学濃度を得るために必要なものより大きく膨張しないようにするために、インキ−受容層は高いインキ吸収能力を有していなければならない。
−インキ小滴が適用直後に拭き残った場合に飛び散らないようにするために、インキ−受容層は高いインキ吸収速度（短いインキ乾燥時間）を有していなければならない。
−インキ−受容層に適用されるインキドットは形状が実質的に丸く且つそれらの周囲が平滑でなければならない。ドット直径は一定であり且つ正確に調節できなければならない。
−「パドリング（“ｐｕｄｄｌｉｎｇ”）」すなわち隣接インキドットの合着がないように受容層は容易に湿されなければならず、そして以前に吸収されたインキ小滴は「ブリード」すなわ付近のドットまたはその後に置かれるドットとの重複を示してはならない。
−透明なインキ−ジェット記録要素は低い曇り値を有していなければならず且つ透過性質が優れていなければならない。
−印刷後に、像は耐水性、耐光性に関する良好な耐性、並びに温度および湿度の苛酷な条件下での良好な持久性を有していなければならない。
−インキジェット記録要素は、印刷前または後に積層される場合に、カールまたは粘着性質を示してはならない。
−インキジェット記録要素は種々のタイプの印刷機の中を円滑に移動できなければならない。
全てのこれらの性質はしばしば釣り合い関係にある。それらを全て同時に満足させることは難しい。
【０００３】
特に完成したインキジェット像が「写真的性質に近い」外観を有することが意図される場合には、樹脂コーテイング紙（ＲＣ−紙）を支持体として使用することが普通知られている。この支持体は一般的には、写真産業で広く使用されているようなポリエチレンまたはポリプロピレンコーテイング高品質紙である。そのような支持体をインキ受容層用に使用する場合の問題点はいわゆる「付着乾燥」性質の臨界である。これは、完成したインキジェット像のその後の取り扱い時にインキ受容層がＲＣ−紙支持体から剥がれる傾向があることを意味する。この現象が幾つかの領域で起きる場合には、完成した像がくしゃくしゃした外観となりそして不適切になる。ＲＣ−紙が写真印刷紙用の支持体として広く使用されている写真産業では、疎水性オレフィン系樹脂コーテイングと１つもしくは複数の親水性感光層との間の劣悪な付着性の問題はＲＣ−紙支持体に少なくとも１つのそして好ましくは２つのいわゆる下塗り層を付与することにより解決される。しかしながら、この手段は典型的なインキ受容組成物がそのようなＲＣ−紙支持体上にコーテイングされる場合の不充分な「付着乾燥」の問題を完全には解決しなかったことが実験的に見いだされた。
【０００４】
【発明が解決しようとする課題】
本発明は、ＲＣ−コーテイング紙が典型的なインキ受容層用の支持体として使用される場合の乾燥状態における不充分な付着性の問題を改善しようとするものである。本発明はさらにインキジェット印刷後の乾燥時間を短縮しようとするものである。
【０００５】
【課題を解決するための手段】
上記の望ましい有利な効果は、樹脂コーテイング紙支持体およびインキ受容層を含んでなり、該支持体と該インキ受容層との間に結合剤およびカチオン性無機顔料を含んでなる付着促進層が存在することを特徴とするインキジェット記録材料を提供することにより実現される。
【０００６】
好ましい態様では、このカチオン性無機顔料は酸化アルミニウム類、水酸化アルミニウム類、アルミナ水和物、珪酸アルミニウム類、およびカチオン的に改質されたシリカ類よりなる群から選択される。
【０００７】
本発明の別の利点および態様は以下の記述から明らかになるであろう。
【０００８】
【発明の実施の形態】
次に本発明に従うインキジェット記録材料の種々の層の組成をまず詳細に説明する。
−樹脂コーテイング紙支持体
ＲＣ−紙用に使用される紙は一般的に写真品質を有しており、そのことはそれが非常に均一な外観を有することを意味する。厚さは約１００〜２００ｇ／ｍ２に相当する。樹脂は数種のオレフィン系重合体、例えばポリエチレン（ＰＥ）またはポリプロピレン、から選択することができる。高密度でありうるポリエチレンもしくは低密度ポリエチレンまたは両者の混合物が最も好ましい。厚さは１０〜３０μｍの間で変動しうる。ポリエチレンの押し出し後に、コロナ処理を行うことができる。樹脂被覆は対称的に（両側で同一に）または非対称的に、例えば、抗カール目的のために裏側でより多く行うことができる。樹脂層は白色剤、例えば二酸化チタンを含有することができる。下塗り層が存在する場合には、それは一般的にはゼラチン質組成物をベースとしている。
−付着促進層
付着促進層がカチオン性無機顔料および結合剤を含んでなることが本発明にとって必須である。本発明で使用される用語「カチオン性無機顔料」は、表面上に正電荷を有する微粒子から構成される物質を意味する。それらの具体例は、金属、例えばマグネシウム、カルシウム、アルミニウム、ジルコニウム、亜鉛、クロム、鉄、銅、錫、鉛およびマンガン、の酸化物から構成される微粒子を包含する。シリカのように表面上に負電荷を有するものも、それらを表面処理して表面上の負電荷を正電荷に変える場合には、使用することができる。カチオン性無機顔料は好ましくは酸化アルミニウム類、水酸化アルミニウム類、アルミナ水和物、珪酸アルミニウム類、およびカチオン的に改質されたシリカ類よりなる群から選択される。アルミナ水和物の好ましいタイプは、結晶性ベーム石、すなわちγ−ＡｌＯ（ＯＨ）である。ベーム石の有用なタイプは、粉末形態では、サソル（Ｓａｓｏｌ）からのディスペラル（ＤＩＳＰＥＲＡＬ）、ディスペラルＨＰ１４およびディスペラル４０、マルチンスヴェルク（Ｍａｒｔｉｎｓｗｅｒｋ）ＧｍｂＨからのマルトキシン（ＭＡＲＴＯＸＩＮ）ＶＰＰ２０００−２およびＧＬ−３；液体ベーム石アルミナ系統、例えばサソルからのディスパル（ＤＩＳＰＡＬ）２３Ｎ４−２０、ディスパル１４Ｎ−２５、ディスパルＡＬ２５、である。アルミナ水和物に関する特許は、ＥＰ５０００２１、ＥＰ６３４２８６、ＵＳ５，６２４，４２８、ＥＰ７４２１０８、ＵＳ６，２３８，０４７、ＥＰ６２２２４４、ＥＰ８１０１０１などを包含する。他の有用なカチオン性無機顔料は、酸化アルミニウム（アルミナ）、例えばα−Ａｌ２Ｏ３タイプ、例えばセイント−ゴベイン・セラミックス・アンド・プラスチックス・インコーポレーテッド（Ｓａｉｎｔ−Ｇｏｂａｉｎ　Ｃｅｒａｍｉｃｓ　＆　Ｐｌａｓｔｉｃｓ，　Ｉｎｃ）から入手できるノルトン（ＮＯＲＴＯＮ）Ｅ７００、γ−Ａｌ２Ｏ３タイプ、例えばデグッサ（Ｄｅｇｕｓｓａ）からのアルミナム・オキシド（ＡＬＵＭＩＮＵＭ　ＯＸＩＤ）Ｃ；他の酸化アルミニウム等級品、例えばバイコフスキー・ヘミー（Ｂａｉｋｏｗｓｋｉ　Ｃｈｅｍｉｅ）からのバイカロックス（ＢＡＩＫＡＬＯＸ）ＣＲ１５およびＣＲ３０、バイコフスキー・ヘミーからのデュラロックス（ＤＵＲＡＬＯＸ）等級品およびメディアロックス（ＭＥＤＩＡＬＯＸ）等級品、バイコフスキー・ヘミーからのバイカロックスＣＲ８０、ＣＲ１４０、ＣＲ１２５、Ｂ１０５ＣＲ；カボット（Ｃａｂｏｔ）からのカブ−Ｏ−スパース（ＣＡＢ−Ｏ−ＳＰＥＲＳＥ）ＰＧ００３商標、サソルからのカタロックス等級品（ＣＡＴＡＬＯＸ　ＧＲＡＤＥＳ）およびカタパル等級品（ＣＡＴＡＰＡＬ　ＧＲＡＤＥＳ）、例えばプルラロックス（ＰＬＵＲＡＬＯＸ）ＨＰ１４／１５０；コロイド状Ａｌ２Ｏ３タイプ、例えば日産化学工業からのアルミナゾル（ＡＬＵＭＩＮＡＳＯＬ）１００、アルミナゾル２００、アルミナゾル２２０、アルミナゾル３００、およびアルミナゾル５２０商標またはオンデオ・ナルコ（ＯＮＤＥＯ　Ｎａｌｃｏ）からのナルコ（ＮＡＬＣＯ）８６７６商標を包含する。他の有用なカチオン性無機顔料は、三水酸化アルミニウム類、例えばバイヤライト、すなわちα−Ａｌ（ＯＨ）３、例えばサソルから入手できるプルラルＢＴ、およびギブス石、すなわちγ−Ａｌ（ＯＨ）３、例えばマルチンスヴェルクＧｍｂＨからのマルチナル（ＭＡＲＴＩＮＡＬ）等級品、マルチンスヴェルクからのマルチフィン（ＭＡＲＴＩＦＩＮ）等級品、例えばマルチフィンＯＬ１０４、マルチフィンＯＬ１０７およびマルチフィンＯＬ１１１、ＪＭヒューバー・カンパニー（ＪＭ　Ｈｕｂｅｒ　ｃｏｍｐａｎｙ）からのミクラル（ＭＩＣＲＡＬ）等級品、例えばミクラル１４４０、ミクラル１５００、ミクラル６３２、ミクラル８５５、ミクラル９１６、ミクラル９３２、ミクラル９３２ＣＭ、ミクラル９４００；昭和電化株式会社からのヒギライト（ＨＩＧＩＬＩＴＥ）等級品、例えばヒギライトＨ４２またはヒギライトＨ４３Ｍを包含する。カチオン性顔料の別の有用なタイプは、酸化ジルコニウム、例えばオンデオ・ナルコのナルコＯＯＳＳ００８商標、酢酸で安定化されたＺｒＯ２であるニアコル・ナノ・テクノロジーズ（Ｎｙａｃｏｌ　Ｎａｎｏ　Ｔｅｃｈｎｏｌｏｇｉｅｓ）からのＺＲ２０／２０、ＺＲ５０／２０、ＺＲ１００／２０およびＺＲＹＳ４商標である。有用な混合酸化物は、サソルからのシラル（ＳＩＲＡＬ）等級品、ナルコからのコロイド状金属酸化物、例えばナルコ１０５６、ナルコＴＸ１０４９６、ナルコＴＸ１１６７８である。カチオン性無機顔料の別の好ましいタイプは、カチオン的に改質されたシリカである。インキ受容要素中の顔料としてのシリカは多くの昔のおよび最近の特許、例えばＵＳ４，８９２，５９１、ＵＳ４，９０２，５６８、ＥＰ３７３５７３、ＥＰ４２３８２９、ＥＰ４８７３５０、ＥＰ４９３１００、ＥＰ５１４６３３など、に開示されている。シリカは、カチオン的改質前に、種々のタイプ、例えば結晶性シリカ、非晶質シリカ、沈澱シリカ、薫蒸シリカ、シリカゲル、球状および非球状シリカ、から選択することができる。シリカは、少量の群Ａｌ、Ｚｒ、Ｔｉからの金属酸化物を含有することができる。有用なタイプは、アエロシル（ＡＥＲＯＳＩＬ）ＯＸ５０（ＢＥＴ表面積５０±１５ｍ２／ｇ、平均一次粒子寸法４０ｎｍ、ＳｉＯ２含有量＞９９．８％、Ａｌ２Ｏ３含有量＜０．０８％）、アエロシルＭＯＸ１７０（ＢＥＴ表面積１７０ｇ／ｍ２、平均一次粒子寸法１５ｎｍ、ＳｉＯ２含有量＞９８．３％、Ａｌ２Ｏ３含有量０．３−１．３％）、アエロシルＭＯＸ８０（ＢＥＴ表面積８０±２０ｍ２／ｇ、平均一次粒子寸法３０ｎｍ、ＳｉＯ２含有量＞９８．３％、Ａｌ２Ｏ３含有量０．３−１．３％）、またはデグッサ−ヒュルスＡＧ（Ｄｅｇｕｓｓａ−Ｈｕｅｌｓ　ＡＧ）から入手できる他の親水性アエロシル等級品を包含し、それらは小さい平均粒子寸法（＜５００ｎｍ）を有する水性分散液を与えることができる。カチオン的に改質されたシリカは下記の方法により製造することができるが、それらに限定されることを意味しない：
（１）シリカを無機カチオン性化合物、例えば粒状金属酸化物およびオキシ水酸化物、例えば酸化アルミニウム、並びにアルミナ水和物、例えばベーム石および擬ベーム石を用いる表面処理に付す方法。そのような製造方式の例は下記の文献に記載されている：
》Ｃａｔｉｏｎｉｃ　ｓｉｌｉｃａ　ｄｉｓｐｅｒｓｉｏｎ　ｆｏｒ　ｒｅｃｏｒｄｉｎｇ　ｍａｔｅｒｉａｌ．　Ｆｉｅｌｄ，　Ｒｅｘ　Ｊ．；　Ｄａｒｓｉｌｌｏ，　Ｍｉｃｈａｅｌ　Ｓ．；　Ｆｌｕｃｋ，　Ｄａｖｉｄ　Ｊ．；　Ｌａｕｆｈｕｔｔｅ，　Ｒｕｄｉｇｅｒ．　（Ｃａｂｏｔ　Ｃｏｒｐｏｒａｔｉｏｎ，　ＵＳＡ）．　ＷＯ　００／２０２２１
》Ｉｎｋ　ｊｅｔ　ｒｅｃｏｒｄｉｎｇ　ｅｌｅｍｅｎｔ　ｃｏｎｔａｉｎｉｎｇ　ｃｏｌｌｏｉｄａｌ　ｓｉｌｉｃａ．　Ｃｈｕ，　Ｌｉｘｉｎ；　Ｒｏｍａｎｏ，　Ｃｈａｒｌｅｓ　Ｅｕｇｅｎｅ，　Ｊｒ．；　Ｃｈｅｎ，　Ｃｈｅｎ　Ｃ．　Ｅａｓｔｍａｎ　Ｋｏｄａｋ　Ｃｏ．）　ＥＰ　９８３８６７
》Ｒｅｃｏｒｄｉｎｇ　ｍｅｄｉｕｍ　ｅｘｃｅｌｌｅｎｔ　ｉｎ　ｉｎｋ　ａｂｓｏｒｐｔｉｖｉｔｙ　ａｎｄ　ｐｒｏｃｅｓｓ　ｆｏｒ　ｉｔｓ　ｐｒｏｄｕｃｔｉｏｎ，　ａｎｄ　ｐｒｏｃｅｓｓ　ｆｏｒ　ｐｒｏｄｕｃｉｎｇ　ｓｉｌｉｃａ−ａｌｕｍｉｎａ　ｃｏｍｐｏｓｉｔｅ　ｓｏｌ．　Ｎａｋａｈａｒａ，　Ｋａｔｓｕｍａｓａ；　Ｉｎｏｋｕｍａ，　Ｈｉｓａｏ；　Ｈｉｒａｎｏ，　Ｈａｃｈｉｒｏｕ；　Ｍａｔｓｕｂａｒａ，　Ｔｏｓｈｉｙａ；　Ｗａｋａｂａｙａｓｈｉ，　Ｍａｓａｋｏ；　Ｋｏｎ，　Ｙｏｓｈｉｎｏｒｉ．　（Ａｓａｈｉ　Ｇｌａｓｓ　Ｃｏｍｐａｎｙ　Ｌｔｄ．，　Ｊａｐａｎ）．　ＥＰ　１１１２９６２　Ａ１
》Ｉｎｋ−ｒｅｃｅｐｔｉｖｅ　ｃｏａｔｉｎｇ　ｆｏｒ　ｉｎｋ−ｊｅｔ　ｒｅｃｏｒｄｉｎｇ　ｍａｔｅｒｉａｌ．　Ｃｈａｐｍａｎ　Ｄａｖｉｄ　Ｍｏｎｒｏｅ．　（Ｗ．Ｒ．　Ｇｒａｃｅ　＆　Ｃｏ．　−Ｃｏｎｎ．，　ＵＳＡ）．　ＷＯ　００／０２７３６。
【０００９】
シリカを改質するための有用なカチオン性無機化合物は擬ベーム石である。擬ベーム石はベーム石ゲルとも称され、そして針状形態を有する微粒子状アルミナ水和物である。その組成は一般的にはＡｌ２Ｏ３．１．５−２Ｈ２Ｏにより表されそして結晶性ベーム石のものとは異なる。
（２）シリカをアミノ基もしくはその第四級アンモニウム基または第四級ホスホニウム基およびシリカの表面上のシラノール基との反応性を有する官能基、例えばアミノアルコキシシランまたはアミノアルキルグリシジルエーテルまたはイソプロパノールアミンの両方を有する有機化合物を用いる表面処理に付す方法。そのような製造方式の例は以下のものに記載されている：
》Ｉｎｋ−ｊｅｔ　ｐｒｉｎｔｉｎｇ　ｉｎｋ−ａｃｃｅｐｔｉｎｇ　ｃｏｍｐｏｓｉｔｉｏｎｓ　ｃｏｍｐｒｉｓｉｎｇ　ｃａｔｉｏｎ−ｍｏｄｉｆｉｅｄｓｉｌｉｃａ，　ｖｉｎｙｌ　ｐｏｌｙｍｅｒｓ　ａｎｄ　ｃａｔｉｏｎｉｃ　ｐｏｌｙｍｅｒｓ　ｆｏｒ　ｐｒｉｎｔｉｎｇ　ｆａｂｒｉｃｓ　ｕｓｉｎｇｉｎｋ−ｊｅｔ　ｐｒｉｎｔｅｒｓ　ｗｉｔｈ　ｈｉｇｈ　ｃｏｌｏｒ　ｄｅｐｔｈ　ａｎｄ　ｐｒｉｎｔｉｎｇ　ｆａｂｒｉｃｓ　ｃｏａｔｅｄ　ｏｒ　ｉｍｐｒｅｇｎａｔｅｄ　ｗｉｔｈ　ｔｈｅ　ｃｏｍｐｏｓｉｔｉｏｎｓ．　Ｙａｓｕｄａ，　Ｍａｓａｈｉｒｏ；　Ｏｋｕｄｏ，　Ｔｏｓｈｉｆｕｍｉ；　Ｈｉｒｏｔａ，　Ｙａｓｕｈｉｄｅ．　（Ｋｙｏｅｉｓｈａ　Ｃｈｅｍｉｃａｌ　Ｃｏ．，　Ｌｔｄ．，　Ｊａｐａｎ）．　ＪＰ−Ａ　２０００２６５３８０
》Ｉｎｋ−ｊｅｔ−ｐｒｉｎｔａｂｌｅ　ｉｍａｇｅ−ｔｒａｎｓｆｅｒ　ｍｅｄｉｕｍ，　ｐｒｏｃｅｓｓ　ｆｏｒ　ｔｒａｎｓｆｅｒｒｉｎｇ　ｉｍａｇｅ，　ａｎｄ　ｃｌｏｔｈ　ｉｍａｇｅｄ　ｂｙ　ｔｈｉｓ　ｐｒｏｃｅｓｓ．　Ｓａｔｏ，　Ｙｕｋｏ；　Ｈｉｇｕｍａ，　Ｍａｓａｈｉｋｏ；　Ｓｈｉｎｏ，　Ｙｏｓｈｉｙｕｋｉ．　（Ｃａｎｏｎ　Ｋａｂｕｓｈｉｋｉ　Ｋａｉｓｈａ，　Ｊａｐａｎ）．　ＥＰ　９３３２２５　Ａ１
》Ａｄｓｏｒｐｔｉｏｎ　ｏｆ　ｃａｔｉｏｎｉｃ　ｓｕｒｆａｃｔａｎｔｓ　ｏｎ　ｈｉｇｈｌｙ　ｄｉｓｐｅｒｓｅｄ　ｓｉｌｉｃａ．　Ｍｉｋｈａｉｌｏｖａ，　Ｉ．Ｖ．；　Ｇｅｒａｓｈｃｈｅｎｋｏ，　Ｉ．Ｉ．　Ｉｎｓｔｉｔｕｔｅ　ｏｆ　Ｓｕｒｆａｃｅ　Ｃｈｅｍｉｓｔｒｙ，　Ｎａｔｉｏｎａｌ　Ａｃａｄｅｍｙ　ｏｆ　Ｓｃｉｅｎｃｅｓ　ｏｆ　Ｕｋｒａｉｎｅ，　Ｋｉｅｖ，　Ｕｋｒａｉｎｅ．　Ｃｏｌｌｏｉｄ　Ｊ．　（２００１），　６３（４），　４３７−４４０．
》Ｆｕｎｃｔｉｏｎａｌｉｚａｔｉｏｎ　ｏｆ　ｓｉｌｉｃａ　ｐａｒｔｉｃｌｅｓ　ｔｏｗａｒｄｓ　ｃａｔｉｏｎｉｃ　ｐｏｌｙｅｌｅｃｔｒｏｌｙｔｅｓ　ｕｓｉｎｇ　ｖｉｎｙｌｆｏｒｍａｍｉｄｅ　ａｎｄ　１，３−ｄｉｖｉｎｙｌｉｍｉｄａｚｏｌｉｄｉｎ−２−ｏｎｅ　ａｓ　ｍｏｎｏｍｅｒｓ．　Ｍｅｙｅｒ，　Ｔｏｒｓｔｅｎ；　Ｒｅｈａｋ，　Ｐｅｔｒａ；　Ｊａｇｅｒ，　Ｃｈｒｉｓｔｉａｎ；　Ｖｏｉｇｔ，　Ｉｎａ；　Ｓｉｍｏｎ，　Ｆｒａｎｋ；　Ｓｐａｎｇｅ，　Ｓｔｅｆａｎ．　Ｐｏｌｙｍｅｒ　Ｃｈｅｍｉｓｔｒｙ，　Ｉｎｓｔｉｔｕｔｅ　ｆｏｒ　Ｃｈｅｍｉｓｔｒｙ，　Ｃｈｅｍｎｉｔｚ　Ｕｎｉｖｅｒｓｉｔｙ　ｏｆ　Ｔｅｃｈｎｏｌｏｇｙ，　Ｃｈｅｍｎｉｔｚ，　Ｇｅｒｍａｎｙ．　Ｍａｃｒｏｍｏｌ．　Ｓｙｍｐ．　（２００１），　１６３　（Ｔａｉｌｏｒｍａｄｅ　Ｐｏｌｙｍｅｒｓ），　８７−９６．
》Ｉｍａｇｅ　ｒｅｃｅｉｖｉｎｇ　ｅｌｅｍｅｎｔ　ａｎｄ　ｍｅｔｈｏｄ　ｏｆ　ｍａｎｕｆａｃｔｕｒｉｎｇ　ｔｈｅ　ｅｌｅｍｅｎｔ．　Ｙａｒｍｅｙ，　Ｓｕｓａｎ　Ｋ．；　Ｓｔｅｉｎｅｒ，　Ｍｉｃｈａｅｌ　Ｌ．　（Ｉｍａｔｉｏｎ　Ｃｏｒｐ．，　ＵＳＡ）．　ＷＯ　０１／０５５９９
》Ｃｏａｔｅｄ　ｐａｐｅｒ　ｗｉｔｈ　ｇｏｏｄ　ｐｒｉｎｔａｂｉｌｉｔｙ　ｆｏｒ　ｉｎｋ−ｊｅｔ　ｐｒｉｎｔｉｎｇ．　Ｈｉｒｏｓｅ，　Ｍｉｆｕｎｅ；　Ｓａｋａｋｉ，　Ｍａｍｏｒｕ；　Ｋａｔａｙａｍａ，　Ｍａｓａｔｏ；　Ｈｉｇｕｍａ，　Ｍａｓａｈｉｋｏ；　Ｍｏｒｉｙａ，　Ｋｅｎｉｃｈｉ；Ｎｉｓｈｉｏｋａ，　Ｙｕｋｏ．　（Ｃａｒｂｏｎ　Ｋ．Ｋ．，　Ｊａｐａｎ）．　ＥＰ　７３２２１９　Ａ２
》Ｍａｎｕｆａｃｔｕｒｅ　ｏｆ　ｐｏｒｏｕｓ，　ｌａｍｉｎａｒ，　ｉｎｏｒｇａｎｉｃ　ｐｒｏｄｕｃｔｓ．　Ｙｏｋｏｙａｍａ，　Ｍａｓａｒｕ；　Ｈｉｒａｏ，　Ｓｈｏｚｏ；　Ｋｉｓｈｉｍｏｔｏ，　Ｔａｋａｓｈｉ；　Ｔａｋａｈａｍａ，　Ｋｏｉｃｈｉ．　（Ｍａｔｓｕｓｈｉｔａ　ＥｌｅｃｔｒｉｃＷｏｒｋｓ，　Ｌｔｄ．，　Ｊａｐａｎ）．　ＪＰ−Ａ　６２１７６９６９。
（３）例えば以下のものに記載されているような、シリカの存在下でのカチオン性またはアミノ官能性単量体の重合による方法：
》Ｉｎｋ−ｊｅｔ　ｐｒｉｎｔｉｎｇ　ｓｈｅｅｔ　ｃｏｎｔａｉｎｉｎｇ　ｃａｔｉｏｎｉｃ　ｓｉｌｉｃａ．　Ｉｔｏ，　Ｈｉｒｏｓｈｉ；　Ｓａｗａｍｏｔｏ，　Ｈｉｄｅｔａｄａ；　Ｈａｓｅｇａｗａ，　Ｍａｋｏｔｏ．　（Ｏｊｉ　Ｐａｐｅｒ　Ｃｏ．，　Ｌｔｄ．，　Ｊａｐａｎ）．　ＪＰ−Ａ　２００１２９３９４８
》Ｇｒａｆｔｉｎｇ　ｏｆ　ｐｏｌｙｍｅｒｓ　ｗｉｔｈ　ｃｏｎｔｒｏｌｌｅｄ　ｍｏｌｅｃｕｌａｒ　ｗｅｉｇｈｔ　ｏｎｔｏ　ｃａｒｂｏｎ　ｂｌａｃｋ　ａｎｄ　ｕｌｔｒａｆｉｎｅ　ｓｉｌｉｃａ　ｓｕｒｆａｃｅ．　Ｔｓｕｂｏｋａｗａ，　Ｎｏｒｉｏ；　Ｙｏｓｈｉｋａｗａ，　Ｓａｃｈｉｏ．　Ｄｅｐａｒｔｍｅｎｔ　ｏｆ　Ｍａｔｅｒｉａｌ　Ｓｃｉｅｎｃｅ　ａｎｄ　Ｔｅｃｈｎｏｌｏｇｙ，　Ｆａｃｕｌｔｙ　ｏｆ　Ｅｎｇｉｎｅｅｒｉｎｇ，　Ｎｉｉｇａｔａ　Ｕｎｉｖｅｒｓｉｔｙ，　Ｎｉｉｇａｔａ，　Ｊａｐａｎ．　Ｒｅｃｅｎｔ　Ｒｅｓ．　Ｄｅｖ．　Ｐｏｌｙｍ．　Ｓｃｉ．　（１９９８），　２（Ｐｔ．２），　２１１−２１８
》Ｃａｔｉｏｎｉｃ　ｐｏｌｙｍｅｒ　ｓｙｎｔｈｅｓｉｓ　ａｔ　ｉｎｏｒｇａｎｉｃ　ｓｕｒｆａｃｅｓ．　Ｓｐａｎｇｅ，　Ｓ．　Ｉｎｓｔ．　Ｏｒｇ．　Ｃｈｅｍ．　Ｍａｃｒｏｍｏｌ．　Ｃｈｅｍ．，　Ｊｅｎａ　Ｕｎｉｖ．，　Ｊｅｎａ，　Ｇｅｒｍａｎｙ．　Ｖｙｓｏｋｏｍｏｌ．　Ｓｏｅｄｉｎ，．　Ｓｅｒ．　Ａ　Ｓｅｒ．　Ｂ　（１９９３），　３５（１１），　１８７３−７。
【００１０】
一般原則として、１種より多いカチオン性無機顔料の混合物を付着促進層中で使用することができる。
【００１１】
結合剤は、ヒドロキシエチルセルロース；ヒドロキシプロピルセルロース；ヒドロキシエチルメチルセルロース；ヒドロキシプロピルメチルセルロース；ヒドロキシブチルメチルセルロース；メチルセルロース；ナトリウムカルボキシメチルセルロース；ナトリウムカルボキシメチルヒドロキシエチルセルロース；水溶性エチルヒドロキシエチルセルロース；硫酸セルロース；ポリビニルアルコール；ビニルアルコール共重合体；ポリ酢酸ビニル；ポリビニルアセタール；ポリビニルピロリドン；ポリアクリルアミド；アクリルアミド／アクリル酸共重合体；ポリスチレン、スチレン共重合体；アクリル系またはメタクリル系共重合体；スチレン／アクリル系共重合体；エチレン−酢酸ビニル共重合体；ビニルメチルエーテル／マレイン酸共重合体；ポリ（２−アクリルアミド−２−メチルプロパンスルホン酸）；ポリ（ジエチレントリアミン−コ−アジピン酸）；ポリビニルピリジン；ポリビニルイミダゾール；改質されたポリエチレンイミンエピクロロヒドリン；エトキシル化されたポリエチレンイミン；ポリエチレンオキシド；ポリウレタン；メラミン樹脂；ゼラチン；カラゲナン；デキストラン；アラビアゴム；カゼイン；ペクチン；アルブミン；澱粉；コラーゲン誘導体；コロジオンおよび寒天を包含する当該技術で既知である化合物のリストから選択することができる。本発明の実施に好ましい結合剤は、ポリビニルアルコール（ＰＶＡ）、ビニルアルコール共重合体または改質されたポリビニルアルコールである。最も好ましくは、ポリビニルアルコールはカチオンタイプポリビニルアルコール、例えばクラレ（Ｋｕｒａｒａｙ）からのカチオン性ポリビニルアルコール等級品、例えばポバル（ＰＯＶＡＬ）Ｃ５０６、ポバルＣ１１８、および日本合成からのものである。２種もしくはそれ以上の結合剤の混合物を使用することができる。付着促進層中のカチオン性顔料／結合剤比は好ましくは１：４〜１０：１の間である。付着促進層の被覆率は好ましくは１〜８ｇ／ｍ２の間である。
−インキ受容層
インキ受容層の２種のタイプを本発明の実施用に考えることができる。「重合体配合物」タイプとして知られる第一の態様では、インキ受容層は実質的に１種またはそれ以上のフィルム形成性重合体だけを含んでなる。インキ−吸収性は、インキ小滴による衝突後の層の局部的膨潤に基づく。１種もしくは複数の重合体は以上で付着促進層に関して列挙した重合体結合剤から容易に選択することができる。好ましくは、重合体はゼラチン、ポリビニルアルコールおよび誘導体、ポリビニルピロリドンおよび誘導体、セルロースエーテル類および誘導体、ポリウレタン類、並びにポリエチレンオキシド類から選択される。多孔性または微孔性タイプとして知られる第二の態様では、インキ受容体は顔料および結合剤を結合剤の量に対して顔料の量の方が大きい比で含んでなる。インキ吸収能力は微小毛管力に基づく。顔料は付着促進層に関して列挙したカチオン性無機顔料から選択できるだけでなく、中性またはアニオン性顔料タイプを使用することもできる。有用な顔料は、例えば、シリカ、タルク、クレー、ハイドロタルク石、カオリン、珪藻土、炭酸カルシウム、炭酸マグネシウム、塩基性炭酸マグネシウム、アルミノシリケート、三水酸化アルミニウム、酸化アルミニウム（アルミナ）、酸化チタン、酸化亜鉛、硫酸バリウム、硫酸カルシウム、硫化亜鉛、繻子白、ベーム石（アルミナ水和物）、酸化ジルコニウムまたは混合酸化物を包含する。好ましくは、顔料は酸化アルミニウム類、水酸化アルミニウム類、アルミナ水和物、珪酸アルミナ類、およびカチオン的に改質されたシリカ類から選択される。別の態様では、顔料は有機粒子、例えばポリスチレン、ポリメタクリル酸メチル、シリコーン類、メラミン−ホルムアルデヒド縮合重合体、ウレア−ホルムアルデヒド縮合重合体、ポリエステル類およびポリアミド類から選択することができる。無機および有機顔料の混合物を使用することができる。しかしながら、最も好ましくは顔料は無機顔料である。結合剤はここでも上記のリストから選択することができる。インキ受容層を充分に多孔性にするためには、顔料は充分な被覆率で存在しなければならない。インキ受容層中の結合剤対合計顔料の重量比の下限は好ましくは約１：５０、最も好ましくは１：２０であり、その上限は約２：１、最も好ましくは１：１である。顔料の量が上限を越える場合には、インキ受容層自体の強度が低下し、そしてその結果として生ずる像がこすりとり耐性などにおいて劣化する傾向がある。他方で、結合剤対顔料比が大きすぎると、生じたインキ受容層のインキ吸収能力が減少し、そしてそのために形成される像が多分劣化しうる。
【００１２】
上記の必須成分の他に、媒染剤として作用するカチオン性物質がインキ受容層中に存在することができる。そのような物質は層がインキ小滴の染料を定着させそして保持する能力を高める。特に適する化合物はポリ（ジアリルジメチルアンモニウムクロリド）すなわち、短縮して、ポリ（ＤＡＤＭＡＣ）である。これらの化合物は数社、例えばアルドリッヒ、ナルコ、チバ（ＣＩＢＡ）、日東紡績株式会社、クラリアント、ＢＡＳＦおよびＥＫＡケミカルズ（ＥＫＡ　Ｃｈｅｍｉｃａｌｓ）から市販されている。他の有用なカチオン性化合物は、ＤＡＤＭＡＣ共重合体、例えばアクリルアミドとの共重合体、例えばオンデオ・ナルコのナルコ１４８０商標、または日東紡績株式会社の商標であるＰＡＳ−Ｊ−８１、例えばＤＡＤＭＡＣとアクリレート類の共重合体、例えばオンデオ・ナルコの商標であるナルコ８１９０、ＤＡＤＭＡＣとＳＯ２の共重合体、例えば日東紡績株式会社の商標であるＰＡＳ−Ａ−１またはＰＡＳ−９２、ＤＡＤＭＡＣとマレイン酸の共重合体、例えば日東紡績株式会社の商標であるＰＡＳ−４１０、ＤＡＤＭＡＣとジアリル（３−クロロ−２−ヒドロキシプロピル）アミン塩酸塩の共重合体、例えば日東紡績株式会社の商標であるＰＡＳ−８８０、ジメチルアミン−エピクロロヒドリン共重合体、例えばオンデオ・ナルコの商標であるナルコ７１３５または昭和高分子株式会社の商品名であるポリフィックス（ＰＯＬＹＦＩＸ）７００；使用できる他のポリフィックス等級品であるポリフィックス６０１、ポリフィックス３０１、ポリフィックス３０１Ａ、ポリフィックス２５０ＷＳ、およびポリフィックス３０００；ニッカ・ケミカル・カンパニー（Ｎｉｃｃａ　Ｃｈｅｍｉｃａｌ　Ｃｏ．）の商品名であるネオフィックス（ＮＥＯＦＩＸ）Ｅ−１１７、ポリオキシアルキレンポリアミンジシアノジアミン、およびＥＫＡケミカルズの商品名であるレジフロック（ＲＥＤＩＦＬＯＣ）４１５０、ポリアミン；ＭＡＤＡＭＥ（メタクリレートジメチルアミノエチル＝メタクリル酸ジメチルアミノエチル）またはＭＡＤＱＵＡＴ（メタクリルオキシエチルトリメチルアンモニウムクロリド）改質重合体、例えばローム（Ｒｏｅｈｍ）からのロハギット（ＲＯＨＡＧＩＴ）ＫＬ２８０、ロハギット２１０、ロハギットＳＬ１４４、プレックス（ＰＬＥＸ）４７３９Ｌ、プレックス３０７３、ジアフロック・カンパニー（Ｄｉａｆｌｏｃ　Ｃｏ．）からのジアフロック（ＤＩＡＦＬＯＣ）ＫＰ１５５および他のジアフロック製品、並びにＥＫＡケミカルズのＢＭＢ１３０５および他のＢＭＢ製品；カチオン性エピクロロヒドリン付加物、例えばハーキュレス・カンパニー（Ｈｅｒｃｕｌｅｓ　Ｃｏ．）からの商品名であるポリカップ（ＰＯＬＹＣＵＰ）１７１およびポリカップ１７２；サイテック・インダストリーズ（Ｃｙｔｅｃ　ｉｎｄｕｓｔｒｉｅｓ）からのサイプロ（ＣＹＰＲＯ）製品、例えばサイプロ５１４／５１５／５１６、スーパーフロック（ＳＵＰＥＲＦＬＯＣ）５０７／５２１／５６７；カチオン性アクリル系重合体、例えばチバの商標であるアルコスタット（ＡＬＣＯＳＴＡＴ）５６７、カチオン性セルロース誘導体、例えばスターチ・アンド・ケミカル・カンパニー（Ｓｔａｒｃｈ　＆　Ｃｈｅｍｉｃａｌ　Ｃｏ．）の商品名であるセルクアト（ＣＥＬＱＵＡＴ）Ｌ−２００、Ｈ−１００、ＳＣ−２４０Ｃ、ＳＣ−２３０Ｍ、およびクアトリソフト（ＱＵＡＴＲＩＳＯＦＴ）ＬＭ２００、ウカレ（ＵＣＡＲＥ）重合体ＪＲ１２５、ＪＲ４００、ＬＲ４００、ＪＲ３０Ｍ、ＬＲ３０Ｍおよびウカレ重合体ＬＫ；チュキョー・ヨーロッパ（Ｃｈｕｋｙｏ　Ｅｕｒｏｐｅ）からの定着剤：パルセット（ＰＡＬＳＥＴ）ＪＫ５１２、パルセットＪＫ５１２Ｌ、パルセットＪＫ−１８２、パルセットＪＫ−２２０、ＷＳＣ−１７３、ＷＳＣ−１７３Ｌ、パルセットＪＫ−３２０、パルセットＪＫ−３２０ＬおよびパルセットＪＫ−３５０；ポリエチレンイミンおよび共重合体、例えばＢＡＳＦＡＧの商品名であるルパゾル（ＬＵＰＡＳＯＬ）；トリエタノールアミン−チタン−キレート、例えばデュポン・カンパニー（Ｄｕ　Ｐｏｎｔ　Ｃｏ．）の商品名であるチゾル（ＴＹＺＯＲ）；ビニルピロリドンの共重合体、例えばＩＳＰの商品名であるビビプリント（ＶＩＶＩＰＲＩＮＴ）１１１、メタクリルアミドプロピルジメチルアミン共重合体；ジメチルアミノエチルメタクリレートとの共重合体、例えばＩＳＰの商品名であるコポリマー（ＣＯＰＯＬＹＭＥＲ）８４５およびコポリマー９３７；ビニルイミダゾールとの共重合体、例えば全てがＢＡＳＦＡＧの商品名であるルビクアト・ケア（ＬＵＶＩＱＵＡＴ　ＣＡＲＥ）、ルビテック（ＬＵＶＩＴＥＣ）７３Ｗ、ルビテックＶＰ１５５Ｋ１８Ｐ、ルビテックＶＰ１５５Ｋ７２Ｗ、ルビクアトＦＣ９０５、ルビクアトＦＣ５５０、ルビクアトＨＭ５２２、およびソカラン（ＳＯＫＡＬＡＮ）ＨＰ５６；ポリアミドアミン類、例えばバイエルＡＧ（Ｂａｙｅｒ　ＡＧ）の商標であるレタミノル（ＲＥＴＡＭＩＮＯＬ）およびナダビン（ＮＡＤＡＶＩＮ）；例えばＥＰ６０９９３０に開示されているようなホスホニウム化合物並びに他のカチオン性重合体、例えばニッカ・ケミカル・カンパニーの商標であるネオフィックスＲＤ−５を包含する。
【００１３】
インキ受容層、付着促進層、および場合により補助層、例えば抗カール目的のための裏打ち層は、既知の従来成分、例えばコーテイング助剤として機能する界面活性剤、硬化剤、可塑剤、白色剤および艶消し剤をさらに含有することができる。界面活性剤は本発明の記録要素の層の中に加えることができる。それらはＪＰ−Ａ６２−２８００６８（１９８７）に記載されているようにカチオン性、アニオン性、両性、および非イオン性のもののいずれでもありうる。界面活性剤の例は、Ｎ−アルキルアミノ酸塩類、アルキルエーテルカルボン酸塩類、アシル化されたペプチド類、アルキルスルホン酸塩類、アルキルベンゼンおよびアルキルナフタレンスルホン酸塩類、スルホ琥珀酸塩類、α−オレフィンスルホン酸塩類、Ｎ−アシルスルホン酸塩類、スルホン化された油類、アルキルスルホン酸塩類、アルキルエーテルスルホン酸塩類、アルキルアリルエーテルスルホン酸塩類、アルキルアミドスルホン酸塩類、アルキル燐酸塩類、アルキルエーテル燐酸塩類、アルキルアリルエーテル燐酸塩類、アルキルおよびアルキルアリルポリオキシエチレンエーテル類、アルキルアリルホルムアルデヒド縮合酸塩類、アルキルアリルエーテルスルホン酸塩類、アルキルアミドスルホン酸塩類、アルキル燐酸塩類、アルキルエーテル燐酸塩類、アルキルアリルエーテル燐酸塩類、アルキルおよびアルキルアリルポリオキシエチレンエーテル類、アルキルアリルホルムアルデヒド縮合ポリオキシエチレンエーテル類、ポリオキシプロピレンを有するブロック重合体、ポリオキシエチレンポリオキシプロピルアルキルエーテル類、グリコールエステル類のポリオキシエチレンエーテル、ソルビタンエステル類のポリオキシエチレンエーテル、ソルビトールエステル類のポリオキシエチレンエーテル、ポリエチレングリコール脂肪酸エステル類、グリセロールエステル類、ソルビタンエステル類、プロピレングリコールエステル類、糖エステル類、フルオロＣ２−Ｃ１０アルキルカルボン酸類、Ｎ−ペルフルオロオクタンスルホニルグルタミン酸二ナトリウム、３−（フルオロ−Ｃ６−Ｃ１１−アルキルオキシ）−１−Ｃ３−Ｃ４アルキルスルホン酸ナトリウム、３−（ω−フルオロ−Ｃ６−Ｃ８−アルカノイル−Ｎ−エチルアミノ）−１−プロパンスルホン酸ナトリウム、Ｎ−［３−（ペルフルオロオクタンスルホンアミド）−プロピル］−Ｎ，Ｎ−ジメチル−Ｎ−カルボキシメチレンアンモニウムベタイン、フルオロ−Ｃ１１−Ｃ２０アルキルカルボン酸類、ペルフルオロ−Ｃ７−Ｃ１３−アルキル−カルボン酸類、ペルフルオロオクタンスルホン酸ジエタノールアミド、ペルフルオロ−Ｃ４−Ｃ１２−アルキルスルホン酸Ｌｉ、ＫおよびＮａ、Ｎ−プロピル−Ｎ−（２−ヒドロキシエチル）ペルフルオロオクタンスルホンアミド、ペルフルオロ−Ｃ６−Ｃ１０−アルキルスルホンアミド−プロピル−スルホニル−グリシネート類、ビス−（Ｎ−ペルフルオロオクチルスルホニル−Ｎ−エタノールアミノエチル）ホスホネート、モノ−ペルフルオロＣ６−Ｃ１６アルキル−エチルホスホネート類、およびペルフルオロアルキルベタインである。有用なカチオン性界面活性剤は、Ｎ−アルキルジメチルアンモニウムクロリド、パルミチルトリメチルア��モニウムクロリド、ドデシルジメチルアミン、テトラデシルジメチルアミン、エトキシル化されたアルキルグアニジン−アミン複合体、オレアミンヒドロキシプロピルビストリモニウムクロリド、オレイルイミダゾリン、ステアリルイミダゾリン、酢酸コカミン、パルミタミン、ジヒドロキシエチルコカミン、ココトリモニウムクロリド、硫酸アルキルポリグリコールエーテルアンモニウム、エトキシル化されたオレアミン、ラウリルピリジニウムクロリド、Ｎ−オレイル−１，３−ジアミノプロパン、乳酸ステアルアミドプロピルジメチレン、ヤシ脂肪アミド、オレイルヒドロキシエチルイミダゾリン、エト硫酸イソステアリルエチルイミドニウム、燐酸ラウルアミドプロピルＰＥＧ−ジモニウムクロリド、パルミチルトリメチルアンモニウムクロリド、およびセチルトリメチルアンモニウムブロミドを包含する。Ｆ（ＣＦ２）４−９ＣＨ２ＣＨ２ＳＣＨ２ＣＨ２Ｎ＋Ｒ３Ｘ−［ここでＲは水素またはアルキル基である］の構造を有する例えばＵＳ−Ｐ４，７８１，９８５に記載されているフルオロカーボン界面活性剤、およびＣＦ３（ＣＦ２）ｍＣＨ２ＣＨ２Ｏ（ＣＨ２ＣＨ２Ｏ）ｎＲ［ここでｍ＝２〜１０であり、ｎ＝１〜１８であり、Ｒは水素または炭素数１〜１０のアルキル基である］の構造を有するＵＳ−Ｐ５，０８４，３４０に記載されているものが特に有用である。これらの界面活性剤はデュポンおよび３Ｍから市販されている。インキ受容層中の界面活性剤成分の濃度は典型的には、層の合計乾燥重量を基準として、０．１〜２重量％の範囲内、好ましくは０．４〜１．５重量％の範囲内そして最も好ましくは０．７５重量％である。
【００１４】
インキ受容層、付着促進層、および場合により補助層を架橋結合して例えば耐水性および非塊状化特性の如き所望する特徴を与えることができる。架橋結合は、摩耗耐性および取り扱いの結果としての要素上の指紋形成に対する耐性を与える際にも有用である。フィルム形成性結合剤を架橋結合させるために機能するであろう−硬化剤としても知られる−多数の既知の架橋結合剤がある。硬化剤は個別にまたは組み合わせてそして自由形態または塊状形態で使用することができる。ホルムアルデヒドおよび遊離ジアルデヒド類、例えばスクシンアルデヒドおよびグルタルアルデヒド、ブロック化したジアルデヒド類、活性エステル類、スルホン酸エステル類、活性ハロゲン化合物、イソシアナートまたはブロック化したイソシアナート類、多官能性イソシアナート類、メラミン誘導体、ｓ−トリアジン類およびジアジン類、エポキシド類、２個もしくはそれ以上の活性結合を有する活性オレフィン類、カルボジイミド類、ジルコニウム複合体、例えばＭＥＬケミカルズ（ＭＥＬ　Ｃｈｅｍｉｃａｌｓ）の商標であるバコテ（ＢＡＣＯＴＥ）２０、ジルメル（ＺＩＲＭＥＬ）１０００または酢酸ジルコニウム、チタン複合体、例えばデュポンからのチゾル等級品、３−位置で置換されたイソキサゾリウム塩類、２−アルコキシ−Ｎ−カルボキシ−ジヒドロキノリンのエステル類、Ｎ−カルバモイルピリジニウム塩類、混合機能の硬化剤、例えばハロゲン−置換されたアルデヒド酸類（例えばムコ塩素酸およびムコ臭素酸）、オニウム置換されたアクロレイン類およびビニルスルホン類並びに重合体硬化剤、例えばジアルデヒド澱粉類およびコポリ（アクロレインメタクリル酸）、およびオキサゾリン官能性重合体、例えばエポクロス（ＥＰＯＣＲＯＳ）ＷＳ−５００およびエポクロスＫ−１０００シリーズ、並びに無水マレイン酸共重合体、例えばガントレズ（ＧＡＮＴＲＥＺ）ＡＮ１１９を包含する本発明にとって有用な非常に多くの硬化剤が既知である。本発明の実施においては、ホウ酸が好ましい架橋結合剤である。インキ受容層、付着促進層および場合により補助層は、可塑剤、例えばエチレングリコール、ジエチレングリコール、プロピレングリコール、ポリエチレングリコール、グリセロールモノメチルエーテル、グリセロールモノクロロヒドリン、炭酸エチレン、炭酸プロピレン、無水テトラクロロフタル酸、無水テトラブロモフタル酸、燐酸ウレア、燐酸トリフェニル、モノステアリン酸グリセロール、モノステアリン酸プロピレングリコール、テトラメチレンスルホン、ｎ−メチル−２−ピロリドン、ｎ−ビニル−２−ピロリドン、を含んでなっていてもよい。種々の層が、印刷された像の耐光性を改良する成分、例えば酸化防止剤、紫外線吸収剤、過酸化物スカベンジャー、一重項酸素捕獲剤、例えば障害アミン光安定剤、（ＨＡＬＳ化合物）などを含んでなっていてもよい。スチルベン化合物が紫外線吸収剤の好ましいタイプである。
【００１５】
種々の層をＲＣ−紙支持体の上にいずれかの従来のコーテイング技術、例えば、浸漬コーテイング、ナイフコーテイング、押し出しコーテイング、回転コーテイング、スライドホッパーコーテイングおよびカーテンコーテイングによりコーテイングすることができる。
【００１６】
本発明を次に以下の実施例により説明するが、それらに限定されるものではない。
【００１７】
【実施例】
実施例１
インキ−受容層（ＩＲＬ）
−１００部のクラリアントからの商業用ポリビニルアルコールであるモウィオール（ＭＯＷＩＯＬ）８−８８、
−商業用ポリ（ｄａｄｍａｃ）であるナルコ・コーポレーション（Ｎａｌｃｏ　Ｃｏｒｐ．）からのカトフロック（ＣＡＴＦＬＯＣ）Ｌを用いる、５部のポリ（ｄａｄｍａｃ）を含有する重合体配合物タイプのコーテイング組成物ＩＲＬ−１を水性環境中で製造した。
付着促進層（ＡＰＬ）
−１００部の商業用ベーム石であるサソルからのディスペラルＨＰ１４／２、−２５部の日本合成からのポリビニルアルコール結合剤、
−２．５部のホウ酸
を含有する第一層ＡＰＬ−１を水性環境中で製造した。
【００１８】
−カボット・コーポレーションからのカブ−Ｏ−スパースＰＧ００３を用いる、１００部の酸化アルミニウム、
−６．５部の日本合成からのポリビニルアルコール結合剤、
−０．６５部のホウ酸
を含有する第二層ＡＰＬ−２を水性環境中で製造した。
コーテイング
支持体はＲＣ−紙ベースであり、コーテイングはカスケードコーターを用いて行われた。
【００１９】
コーテイング番号１（比較用）は中間付着促進層を含まないインキ受容層の単一層のコーテイングであり、番号２−７のついたコーテイングは表１に従う２層ウェット・オン・ウェット法（ｗｅｔ　ｏｎ　ｗｅｔ　ｐｒｏｃｅｓｓ）でのコーテイングであった。
【００２０】
【表１】
2004001521.tif 000002
【００２１】
評価
エンカド（Ｅｎｃａｄ）６００インキ・ジェット・ワイド・フォーマット・プリンター上でのＧＳ＋染料をベースとしたインキ（エンカド・カンパニー（Ｅｎｃａｄ　Ｃｏ．）から）を用いる印刷。
【００２２】
拭き残し時間の評価：表２はインキで湿した層が支持体から剥がれそして手袋をはめた指による印刷された領域上での拭き残し時の一緒のこすりとりを防止するのに必要な印刷後の時間を示す。最後の欄は５（非常に劣悪）から０（優秀）までの目盛りによる全体的な評価値を示す。
【００２３】
【表２】
2004001521.tif 000003
【００２４】
この実施例１の表２のこの結果は、はるかに迅速な乾燥時間をもたらす印刷中のインキ−受容層の付着に対する付着促進層の存在の影響を明らかに示す。
【００２５】
本発明の好ましい態様を詳細に記述したが、当業者には添付された請求項に定義された本発明の範囲から逸脱せずに多くの変更を行えることがここに明らかになるであろう。